(57)【要約】      （修正有）【課題】石を加熱することなく焼成画像を表面に形成した加工石の提供。【解決手段】加工される石の表面の文様のディジタル画像を取得し、そのディジタル画像を背景画像とし、その背景画像に所望のディジタル主画像を画像処理により、主画像の周りに必ず背景を有するように貼り付けて焼成画像用ディジタル画像データを作成し、この焼成画像用ディジタル画像データに基づいて少なくとも表面がセラミックの耐熱基板に顔料を画像状に配置し、その耐熱基板を５５０℃以上の温度で焼成して、耐熱基板上のセラミックに顔料を融着させた後、その耐熱基板を加工石の上に、基板上に焼付けられた石の文様が加工石の文様と一致するように設置して加工石の製造をする。【選択図】図５
2010274427.tif 000002
【特許請求の範囲】
【請求項１】
表面に画像を有する加工石であり、
前記画像は、セラミック表面に無機顔料を画像状に設け、そのセラミックを５５０℃以上の温度で焼成して得られる、表面に画像状に無機顔料が融着されているセラミック加工物を上記石の表面に設置して設けられ、且つ
上記セラミック加工物の表面の無機顔料により形成される画像は、主画像の周りに必ず背景を有し、その背景が前記加工石の表面の文様を撮影して得られる画像であることを特徴とする加工石。
【請求項２】
セラミック加工物が、セラミック表面に無機顔料像層とその上に透明硝子層とを設けて５５０℃以上の温度で焼成して得られたものであることを特徴とする請求項１に記載の加工石。
【請求項３】
セラミック加工物がほぼ直方体であってその面の端が面取り加工されていることを特徴とする請求項１および２に記載の加工石。
【請求項４】
セラミック表面に無機顔料を画像状に設け、そのセラミックを５５０℃以上の温度で焼成して得られる、表面に画像状に無機顔料が融着されているセラミック加工物であって、
上記セラミック加工物の表面の無機顔料により形成される画像は、主画像の周りに必ず背景を有し、その背景が前記加工石の表面の文様を撮影して得られる画像であり、且つ
セラミック加工物がほぼ直方体であってその面の端が面取り加工されていることを特徴とするセラミック加工物。
【請求項５】
加工石の表面に焼成画像を有する加工石を作成するに際して、加工される石の表面の文様のディジタル画像を取得し、そのディジタル画像の少なくとも一部の範囲のディジタル画像を背景画像とし、その背景画像に所望のディジタル主画像を画像処理により、主画像の周りに必ず背景を有するように貼り付けて焼成画像用ディジタル画像データを作成し、この焼成画像用ディジタル画像データに基づいて少なくとも表面がセラミックの耐熱基板に顔料を画像状に配置し、その表面がセラミックである耐熱基板を５５０℃以上の温度で焼成して、耐熱基板上のセラミックに顔料を融着させた後、その耐熱基板を加工石の上に、基板上に焼付けられた石の文様が加工石の文様と一致するように設置することを特徴とする加工石の製造方法。
【発明の詳細な説明】
【技術分野】
【０００１】
本発明は、その石の表面に焼成画像を表示させた加工石およびその加工石の製造方法に関する。
【背景技術】
【０００２】
古来、石碑や墓石などでは、その表面にその表面の文様を活かしつつ文字や仏画などを直接描くことが求められている。
この場合、画像に色をつけるには石の表面に顔料を塗るなどするが、直接空気や水にふれるため直に褪色してしまう欠点をもつ。
セラミックの分野では、その表面に画像を描き、釉を塗って焼成することで硝子などの中に顔料を溶融して閉じ込めた画像（焼成画像）を作ることで褪色を防ぐことが行われてきている。
石の表面に焼成画像を表示させる方法として、例えば特開２００７−２９６７９３（特許文献１）には、石の表面に直接無機顔料を画像状に配置し、その石を焼成して、焼成画像を描く方法が開示されている。
しかし、焼成によって石が風化に弱くなったり、焼成によって石が着色して画像の色調が悪くなる欠点があり、これを避けるには焼成によって色が白くなる石を選択する必要があった。
また、石に直接画像を形成する場合、石の文様が画像と重なり、画像の再現に影響を与え問題であった。
更に、石を直接加熱する場合、加熱により石にひびが入って割れてしまったり、ひどい場合は、粉体化してしまうことがあった。
更にまた、石のサイズが大きい場合には、焼成用の窯に入れるのが困難であり、製造上問題であった。
【先行技術文献】
【特許文献】
【０００３】
【特許文献１】特開２００７−２９６７９３
【発明の開示】
【発明が解決しようとする課題】
【０００４】
本発明の目的は、石を焼成する処理を経ることなく、石の表面に焼成画像を有する加工石を提供することである。
【課題を解決するための手段】
【０００５】
前記課題は以下の手段により解決される。
発明１：  表面に画像を有する加工石であり、
前記画像は、セラミック表面に無機顔料を画像状に設け、そのセラミックを５５０℃以上の温度で焼成して得られる、表面に画像状に無機顔料が融着されているセラミック加工物を上記石の表面に設置して設けられ、且つ
上記セラミック加工物の表面の無機顔料により形成される画像は、主画像の周りに必ず背景を有し、その背景が前記加工石の表面の文様を撮影して得られる画像であることを特徴とする加工石。
発明２：  セラミック加工物が、セラミック表面に無機顔料像層とその上に透明硝子層とを設けて５５０℃以上の温度で焼成して得られたものであることを特徴とする発明１に記載の加工石。
発明３：  セラミック加工物がほぼ直方体であってその面の端が面取り加工されていることを特徴とする発明１および２に記載の加工石。
発明４：  セラミック表面に無機顔料を画像状に設け、そのセラミックを５５０℃以上の温度で焼成して得られる、表面に画像状に無機顔料が融着されているセラミック加工物であって、
上記セラミック加工物の表面の無機顔料により形成される画像は、主画像の周りに必ず背景を有し、その背景が前記加工石の表面の文様を撮影して得られる画像であり、且つ
セラミック加工物がほぼ直方体であってその面の端が面取り加工されていることを特徴とするセラミック加工物。
発明５：  加工石の表面に焼成画像を有する加工石を作成するに際して、加工される石の表面の文様のディジタル画像を取得し、そのディジタル画像の少なくとも一部の範囲のディジタル画像を背景画像とし、その背景画像に所望のディジタル主画像を画像処理により、主画像の周りに必ず背景を有するように貼り付けて焼成画像用ディジタル画像データを作成し、この焼成画像用ディジタル画像データに基づいて少なくとも表面がセラミックである耐熱基板に顔料を画像状に配置し、その表面がセラミックの耐熱基板を５５０℃以上の温度で焼成して、耐熱基板上のセラミックに顔料を融着させた後、その耐熱基板を加工石の上に、基板上に焼付けられた石の文様が加工石の文様と一致するように設置することを特徴とする加工石の製造方法。
【発明の効果】
【０００６】
加工石に、写真、絵画、文書などのディジタル画像を焼成焼付けしたものを設ける際に、加工石に熱などストレスを与えることがないので、風化に強く、耐候性が高い加工石を提供でき、且つ大きな製造装置を不要とするので安定性の高い、且つ製造コストの低い加工石製造方法が提供できる。
本発明では、石を焼成する工程を経ないので、石の耐候性を減ずることなく、石の上に石の風合いを残しながら、焼成画像を焼き付けた加工石を提供できる。
画像の上に更に透明硝子層を有するセラミック加工品を使用するので、石の表面の透明感を再現でき、基盤となっている石と同じ質感をもつ面の上に画像が焼成された感じを与え、セラミック加工品が基板の石とあたかも同一であるような質感をもち、画像が石の表面に直接焼成されたもののように見える加工石を提供できる。
セラミック加工品が、直方体をとるとき、面の端を面取りするので、セラミック加工品そのものが石を直接加工したような印象を与えるので、面取りしたセラミック加工品があたかも自然石のように見える。
【発明を実施するための最良の形態】
【０００７】
画像のコンテンツは、石碑、モニュメント、墳墓などに適した内容なら何でもよく、肖像画、仏画、記念絵画、写真などがありえる。
【０００８】
セラミック加工物は、タイル、陶磁器などセラミック基板に画像を焼成してもよいし、また琺瑯のように金属などの耐熱基板にセラミック層を設けたものでもよい。
【０００９】
本発明に用いる画像形成用無機顔料としては、着色剤とガラス成分（フリット、  フラックス）よりなる粉体組成物を用いる。該粉体組成物は、着色剤とガラス成分との混合物を用いる方法、着色剤とガラス成分との混合物を一旦加熱して溶融した後、冷却固化させ、これを粉砕して作製する方法などがある。
【００１０】
前記無機顔料（着色剤）としては、酸化銅、酸化コバルト等の結晶構造がスピネル、スフェイン、パイクロア、ルチール、プライディライト、フフォスフェイト、フェナサイト、ペリークレイス、オリビン、バデライト、ボレート、コランダム、ジルコン等の金属酸化物；カドミウムイエロー等の硫化物；セレン赤等のセレン化カドミウム化合物、金コロイド、銀コロイド等が挙げられる。
通常はこれらの着色剤を２種以上混合して加熱溶融し合金化して用いる。また、蛍光顔料や蓄光体顔料である無機顔料を使用することもできる。
【００１１】
ガラス成分を併用すると、焼結工程において、無機顔料のセラミックス体表面への融着性を向上させることができるので好ましい。前記ガラス成分としては、炭酸リチウム、炭酸ナトリウム、炭酸カリウム、酸化鉛、酸化ビスマス等のアルカリ金属化合物；炭酸バリウム、炭酸ストロンチウム、炭酸カルシウム、炭酸マグネシウム、酸化亜鉛等のアルカリ土類金属化合物；酸化アルミニウム、水酸化アルミニウム等の中性成分；酸化ケイ素、ホウ酸、酸化ジルコニウム、酸化チタン等の酸性成分；等が挙げられる。また、硼砂、石灰長石やカリ長石、ソーダ長石、ベタライト（リチウム長石）等の長石類、カオリン、珪石、アルミナ、シリカ、石英、酸化チタン、酸化鉛、シャモット、土灰類、石灰石、マグネサイト、タルク、ドロマイト等の天然鉱物や複合成分を使用することもできる。前記ガラス成分は、１種の単独をまたは２種以上を混合したものを溶解させ、いわゆるフリットあるいはフラックスとして用いることができる。
【００１２】
本発明では、まず加工石にしたい石の表面のディジタル画像を得る。平面なら前面を撮る。曲面の場合は表面を細かく分割した部分表面を次々と撮影しそれらをつなぎ合わせることで曲面の表面文様を2次元ディジタル画像データを取得する。
この石表面文様2次元ディジタル画像データをそのまま、あるいはその画像データから上記のセラミック加工品の表面で表現する範囲のディジタル画像を切り取って、前記無機顔料で形成される画像の背景とする。上記のディジタル画像を切り取る方式は、セラミック加工品を加工石に設置した場合に加工石の表面文様とセラミック加工品の表面文様が一体になって途切れることなく、一つの石としての印象が高くなり、有利である。
この背景画像に所望の画像を画像処理により貼りこむ。この際、所望の画像の周りには背景画像を残すと石との一体感を簡単に出すことができる。
直方体などのセラミックを利用し、その面の端を面取りする際には、その部分の一体感をだすために適切な画像処理、例えば反射率の調整、画像のゆがみ調整などを施すとよい。
【００１３】
このようにして得られた画像データにしたがって転写紙または直接セラミック基板表面に無機顔料像を形成する。無機顔料像を形成するにはスクリーン印刷等の印刷方法、無機顔料をトナー化した電子写真方法(例えば特開２００２−２９３６７７号公報など)、クロマリン法、無機顔料をインク化したインクジェット法、無機顔料を塗布した転写シートを用いた転写方法(例えば特開２００２−２９３０２１記載の方法、特開平９−２３６９９９号公報など)など、無機顔料像を形成できるいずれの方法を利用してもよい。本発明は無機顔料像の形成方法に限定されない。
【００１４】
本発明において、フリット（フラックス）成分を別の層として無機顔料画像層の上に透明硝子層を形成してもよい。
透明硝子層は、無機顔料を画像状に転写紙表面に設けた後、その上にフリット（フラックス）層を積層し、セラミック基板表面に配置し焼成することで設ける。
あるいは、転写紙上に予めフリット（フラックス）層を設け、この上に上記の方法で左右反転無機顔料像を形成し、セラミック基板上に、フリット（フラックス）層が無機顔料層より上になるように配置し、焼成して、透明硝子層を形成することもできる。
あるいはまた、セラミックス基板上に直接画像状無機顔料層を設け、この上に、同様にフリット（フラックス）層を設け、焼成して、透明硝子層を最上面に形成することもできる。更にまた、セラミック基板上に無機顔料像を焼成し、セラミック画像を形成した後に、この上にフリット（フラックス）層を設けて焼成し透明硝子層を形成することもできる。
【００１５】
フリット（フラックス）層を設ける方法は、印刷方法、電子写真方法、転写方法、インクジェット法あるいは空気吹きつけ法などがある。  
透明硝子層を設けることで磨いた石のごとき光沢感、表面の傷がつきにくく画像の機械的保存性や耐候性（耐光性と耐熱性を含む）が高まる。
【００１６】
このように処理されたセラミック基板は５５０℃以上の温度で焼成する。上絵付けの場合、通常７００〜９００℃、イングレーズ法による場合１０００〜１２００℃の温度で焼成する。
【実施例】
【００１７】
画像を表面に形成したい２００ミリ角の御影石の表面の文様の写真をデジカメにて撮影し、画像加工ソフトにて、その文様のコピー＆ペーストにより、２２０ミリ角のサイズの石の文様の画像を作成した（図１）。画像加工ソフトに取り込んだ弥勒菩薩像の背景部分を切り取り、２００ミリ角の御影石にはめ込むのに適した大きさに調整した（図２）。この弥勒菩薩像を石の文様の写真画面上に組み込んだ（図３）。この背景に石の文様を組み込んだ弥勒菩薩像を原稿にして、イエロー、マゼンタ、シアン、ブラックの４色分解し、印刷会社にてスクリーン印刷版を作成した。転写紙は丸繁紙工株式会社製ＳＰＡを、イエロー顔料としてセルディック社製の１３６５１を、マゼンタ顔料としてセルディック社製の７７５７１）、シアン顔料としてセルディック社製の１２１５２２、ブラック顔料としてセルディック社製；１４２０９）を使用してインクを調製し、該転写紙上に該印刷版を用いて印刷した。その上に互応化学社製のカバーコートレジンＬＯ-１７０を印刷した。これを２００ミリ角厚さ９ミリの白色陶板にスライド水転写し、乾燥後８００℃にて焼成した。
この際、上記スクリーン印刷版は、陶板の側面にも石の文様をつけるため、陶板の縦横のそれぞれの長さより陶板の厚み分、ここでは、９ミリの厚さの陶板を使用しているので上下左右９ミリ石の文様部分が長い画像からなるものを用意した。
焼成された陶板の裏面にタイル用接着剤を付けて、２００ミリ角深さ１０ミリに彫り込んだ御影石にはめ込んで接着固定した加工石を作製した（図５）。
該加工石は御影石に弥勒菩薩像を直接焼き付けたかのように見えた。
【図面の簡単な説明】
【００１８】
【図１】図１は、加工石の表面を撮影したディジタルカメラ写真のディジタル画像である。
【図２】図２は、加工石に設けたいディジタル画像の例である。
【図３】図３は、石の表面の文様のディジタル画像の上に、加工石に設けたい画像のディジタル画像を周囲に石の文様を残して貼り付けたものである。
【図４】図４は、図３のデジタル画像に基づいて作成された無機顔料画像を、セラミックの上に転写したのち、５５０℃以上に焼成して得られたセラミック加工品である。面取りした部分にも画像処理された石の文様が焼成され、また側面にも石の文様が焼成され、あたかも一枚の平たく成形された御影石の上に画像が焼成されたように見えるセラミック加工品。
【図５】図５は、図４で示されたセラミック加工品を石の表面に貼り付けされた加工石の表面であり、加工石の表面が盛り上がり、その盛り上がった部分に画像が焼成されたように見える加工石の例である。
【図１】
2010274427.tif 000003
【図２】
2010274427.tif 000004
【図３】
2010274427.tif 000005
【図４】
2010274427.tif 000006
【図５】
2010274427.tif 000007